(57)【特許請求の範囲】
【請求項１】
被剥離基材の一方の面上に、離型層を形成する離型層形成工程と、
前記離型層上に、紫外線硬化型樹脂組成物を含む保護層を形成する保護層形成工程と、
前記保護層上に、蒸着層を形成する蒸着層形成工程と、
前記蒸着層上に、フィラーを含む接着層を形成する接着層形成工程と、
前記接着層上に、転写基材を押し当てることにより、前記フィラーを前記接着層に埋設させて、前記蒸着層の表面に凹凸を形成する転写基材形成工程と、
前記被剥離基材および前記離型層を剥離する剥離工程と、を含み、
前記転写基材形成工程よりも前に、前記被剥離基材の他方の面上に、紫外線を遮蔽する遮蔽部と紫外線を透過する非遮蔽部とを含む遮蔽板を配置する遮蔽工程を含み、
前記遮蔽工程よりも後であって、かつ、前記転写基材形成工程よりも前に、前記保護層から前記接着層の方向へ、前記非遮蔽部を通過するよう紫外線を照射し、前記保護層を仮硬化する仮硬化工程を含み、
前記転写基材形成工程よりも後に、前記保護層から前記接着層の方向へ、紫外線を照射し、前記保護層を本硬化する本硬化工程を含む、加飾フィルム成形体の製造方法。
【請求項２】
前記本硬化工程は、前記剥離工程の後に実施される、請求項１記載の加飾フィルム成形体の製造方法。
【発明の詳細な説明】
【技術分野】
【０００１】
本発明は、加飾フィルム成形体および加飾フィルム成形体の製造方法に関する。より詳細には、本発明は、蒸着フィルムを使用して加飾した加飾フィルム成形体および加飾フィルム成形体の製造方法であり、種々の基材に適用可能であり、見る角度によって図柄を視認可能な状態または視認困難な状態に切り替えることのできる加飾フィルム成形体および加飾フィルム成形体を製造するための加飾フィルム成形体の製造方法に関する。
【背景技術】
【０００２】
従来、紙幣や有価証券などの媒体に、偽造防止のための機能を付与する技術が検討されている（特許文献１）。特許文献１には、応力発光材料を用いた偽造防止媒体が提案されている。
【先行技術文献】
【特許文献】
【０００３】
【特許文献１】特開２０１９−１６２８７７号公報
【発明の概要】
【発明が解決しようとする課題】
【０００４】
本発明は、上記従来の技術とは完全に機序が異なり、種々の基材に適用可能であり、見る角度によって図柄を視認可能な状態または視認困難な状態に切り替えることのできる加飾フィルム成形体および加飾フィルム成形体を製造するための加飾フィルム成形体の製造方法を提供することを目的とする。
【課題を解決するための手段】
【０００５】
本発明者らは、鋭意検討した結果、サテンめっき調の独特の鈍い金属光沢を付与するとともに、図柄の形状に沿って段階的に硬化させた層を設けることにより、種々の基材に適用可能であり、見る角度によって図柄を視認可能な状態または視認困難な状態に切り替えることのできる加飾フィルム成形体が得られることを見出し、本発明を完成させた。また、本発明者らは、保護層において、硬化の程度の異なる複数の領域（重合度の異なる領域）を設けること、それぞれの領域に対して、マルチアングル測色計にて所定の角度から光を入射させ、ハイライト領域におけるＬ＊値を測定する場合に、得られたＬ＊値に差が生じやすいように、保護層における硬化の程度を調整すること、により、上記課題を解決し得ることを見出し、本発明を完成させた。すなわち、上記課題を解決する本発明の加飾フィルム成形体の製造方法には、以下の構成が主に含まれる。
【０００６】
（１）基材と、接着層と、蒸着層と、保護層とを有し、前記蒸着層は、表面に凹凸が形成されており、前記接着層は、フィラーを含み、前記保護層は、第１領域と、前記第１領域よりも重合度が大きい第２領域とを有し、前記保護層の法線方向から４５°傾斜した角度からマルチアングル測色計の光源からの光を入射させた際、入射させた光の正反射方向を０°と定義し、前記正反射方向から前記光源側をプラスの角度と定義し、前記正反射方向から前記光源と反対側をマイナスの角度と定義する場合において、前記第１領域における−１５°方向のＬ＊値（Ｌ１＊-15）は、前記第２領域における−１５°方向のＬ＊値（Ｌ２＊-15）よりも大きく、前記第１領域における１５°方向のＬ＊値（Ｌ１＊15）は、前記第２領域における１５°方向のＬ＊値（Ｌ２＊15）よりも大きく、前記第１領域における２５°方向のＬ＊値（Ｌ１＊25）は、前記第２領域における２５°方向のＬ＊値（Ｌ２＊25）よりも大きい、加飾フィルム成形体。
【０００７】
このような構成によれば、加飾フィルム成形体は、−１５°〜２５°といったハイライト領域において、第１領域と第２領域とのＬ＊値の差が大きくなる。そのため、加飾フィルム成形体は、所定の角度だけ傾けた場合に、第１の領域と第２の領域とのＬ＊値の差に基づく反射の程度の違いによって、図柄を視認可能な状態または視認困難な状態に切り替えることができる。また、加飾フィルム成形体は、種々の基材を使用し得る。
【０００８】
（２）被剥離基材の一方の面上に、離型層を形成する離型層形成工程と、前記離型層上に、紫外線硬化型樹脂組成物を含む保護層を形成する保護層形成工程と、前記保護層上に、蒸着層を形成する蒸着層形成工程と、前記蒸着層上に、フィラーを含む接着層を形成する接着層形成工程と、前記接着層上に、転写基材を押し当てることにより、前記フィラーを前記接着層に埋設させて、前記蒸着層の表面に凹凸を形成する転写基材形成工程と、前記被剥離基材および前記離型層を剥離する剥離工程と、を含み、前記転写基材形成工程よりも前に、前記被剥離基材の他方の面上に、紫外線を遮蔽する遮蔽部と紫外線を透過する非遮蔽部とを含む遮蔽板を配置する遮蔽工程を含み、前記遮蔽工程よりも後であって、かつ、前記転写基材形成工程よりも前に、前記保護層から前記接着層の方向へ、前記非遮蔽部を通過するよう紫外線を照射し、前記保護層を仮硬化する仮硬化工程を含み、前記転写基材形成工程よりも後に、前記保護層から前記接着層の方向へ、紫外線を照射し、前記保護層を本硬化する本硬化工程を含む、加飾フィルム成形体の製造方法。
【０００９】
このような構成によれば、保護層は、仮硬化工程において、非遮蔽部を透過した紫外線によって、非遮蔽部の形状に沿って硬化される。その後、転写基材形成工程において、フィラーが接着層に埋設され、蒸着層を変形し、凹凸が形成される。また、本硬化工程において、保護層は、全体が硬化される。その結果、保護層において最初に硬化された部位と、その周囲の部位とは、別々の工程（仮硬化工程および本硬化工程）によって硬化されており、かすかな輪郭が形成された図柄が保護層に形成される。また、保護層から接着層に向かう方向から見ると、蒸着層に形成された凹凸は、上面視において図柄と重なる位置に形成された凹凸と、図柄と重ならない位置に形成された凹凸とがある。これらの凹凸は、いずれも、所定の角度だけ傾斜させると、図柄の輪郭を浮き上がらせるように光を反射する場合（図柄が視認可能な状態）と、図柄の輪郭には影響を与えないよう光を反射する場合（図柄が視認困難な状態）とに変化し得る。これにより、本発明によれば、種々の基材に適用することができ、かつ、見る角度によって図柄を視認可能な状態または視認困難な状態に切り替えることのできる加飾フィルム成形体を製造することができる。
【００１０】
（３）前記本硬化工程は、前記剥離工程の後に実施される、（２）記載の加飾フィルム成形体の製造方法。
【００１１】
このような構成によれば、本硬化工程は、剥離工程により露出された保護層に対して紫外線が照射される。そのため、得られる加飾フィルム成形体は、より均一に硬化されやすい。
【発明の効果】
【００１２】
本発明によれば、種々の基材に適用可能であり、見る角度によって図柄を視認可能な状態または視認困難な状態に切り替えることのできる加飾フィルム成形体を製造するための加飾フィルム成形体および加飾フィルム成形体の製造方法を提供することができる。
【図面の簡単な説明】
【００１３】
【図１】図１は、本発明の一実施形態（第１の実施形態）の加飾フィルム成形体の製造方法を説明するための模式的な断面図である。
【図２】図２は、本発明の一実施形態（第１の実施形態）の加飾フィルム成形体の製造方法を説明するための模式的な断面図である。
【図３】図３は、本発明の一実施形態（第１の実施形態）の加飾フィルム成形体の製造方法を説明するための模式的な断面図である。
【図４】図４は、遮蔽工程を説明するための模式図である。
【図５】図５は、図柄が視認困難な状態となるよう加飾フィルム成形体を傾斜させた状態を示す模式図である。
【図６】図６は、図柄が視認可能な状態となるよう加飾フィルム成形体を傾斜させた状態を示す模式図である。
【図７】図７は、図柄が視認困難な状態となるよう加飾フィルム成形体を傾斜させた状態を示す写真である。
【図８】図８は、図柄が視認可能な状態となるよう加飾フィルム成形体を傾斜させた状態を示す写真である。
【図９】図９は、本発明の一実施形態（第２の実施形態）の加飾フィルム成形体の製造方法を説明するための模式的な断面図である。
【図１０】図１０は、図柄が視認困難な状態となるよう加飾フィルム成形体を傾斜させた状態を示す模式図である。
【図１１】図１１は、図柄が視認可能な状態となるよう加飾フィルム成形体を傾斜させた状態を示す模式図である。
【図１２】図１２は、本発明の一実施形態の加飾フィルム成形体に対して、マルチアングル測色計の光源からの光を入射させている様子を説明するための模式図である。
【発明を実施するための形態】
【００１４】
以下、説明の明瞭化のため、加飾フィルム成形体の説明の前に、加飾フィルム成形体の製造方法を説明する。
【００１５】
［加飾フィルム成形体の製造方法］
＜第１の実施形態＞
図１〜図３は、本発明の一実施形態（第１の実施形態）の加飾フィルム成形体の製造方法を説明するための模式的な断面図である。本実施形態の加飾フィルム成形体１の製造方法は、被剥離基材２の一方の面上に、離型層３を形成する離型層形成工程と、離型層３上に、紫外線硬化型樹脂組成物を含む保護層４を形成する保護層形成工程と、保護層４上に、蒸着層５を形成する蒸着層形成工程と、蒸着層５上に、フィラーＦを含む接着層６を形成する接着層形成工程と、接着層６上に、転写基材７を押し当てることにより、フィラーＦを接着層６に埋設させて、蒸着層５の表面に凹凸５１を形成する転写基材形成工程と、被剥離基材２および離型層３を剥離する剥離工程とを含む。本実施形態の加飾フィルム成形体１の製造方法は、転写基材形成工程よりも前に、被剥離基材２の他方の面上に、紫外線を遮蔽する遮蔽部８１と紫外線を透過する非遮蔽部８２とを含む遮蔽板８（図４参照）を配置する遮蔽工程を含む。本実施形態の加飾フィルム成形体１の製造方法は、遮蔽工程よりも後であって、かつ、転写基材形成工程よりも前に、保護層４から接着層６の方向へ、非遮蔽部８２を通過するよう紫外線を照射し、保護層４を仮硬化する仮硬化工程を含む。本実施形態の加飾フィルム成形体１の製造方法は、転写基材形成工程よりも後に、保護層４から接着層６の方向へ、紫外線を照射し、保護層４を本硬化する本硬化工程を含む。以下、それぞれの工程について説明する。
【００１６】
（離型層形成工程）
離型層形成工程は、被剥離基材２の一方の面上に、離型層３を形成する工程である。
【００１７】
被剥離基材２は特に限定されない。一例を挙げると、被剥離基材２は、樹脂シート、紙、布、ゴムシート、発泡体シート等である。樹脂シートは、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、物理的特性（たとえば、寸法安定性、厚さ精度、加工性、引張強度）、経済性（コスト）等の理由により、ポリエチレンテレフタレート（ＰＥＴ）製であることが好ましい。
【００１８】
被剥離基材２の厚みは特に限定されない。一例を挙げると、被剥離基材２の厚みは、４μｍ〜２００μｍ程度である。被剥離基材２の厚みが上記範囲内であることにより、基材は、カールやシワが入りにくくなり、転写性も優れ、コストも安価に抑えられる。
【００１９】
離型層３は特に限定されない。一例を挙げると、離型層３は、シリコーン樹脂系、フッ素樹脂系、セルロース誘導体樹脂系、尿素樹脂系、ポリオレフィン樹脂系、メラミン樹脂系等の離型剤からなる。
【００２０】
離型層３を形成する方法は特に限定されない。一例を挙げると、離型層３は、ロールコーター等を用いて離型剤を被剥離基材２上に塗布することにより形成し得る。
【００２１】
離型層３の厚みは特に限定されない。一例を挙げると、離型層３の厚みは、０．０１〜５μｍ程度である。
【００２２】
（保護層形成工程）
保護層形成工程は、離型層３上に、紫外線硬化型樹脂組成物を含む保護層４を形成する工程である。
【００２３】
保護層４は特に限定されない。一例を挙げると、保護層４は、紫外線硬化型樹脂組成物を含んでいればよい。一例を挙げると、紫外線硬化型樹脂組成物は、エポキシアクリレート樹脂、ウレタンアクリレート樹脂、熱硬化型アクリル樹脂等の紫外線硬化型モノマーまたはこれらのプレポリマーと、光ラジカル重合開始剤とからなる紫外線ラジカル硬化型の樹脂組成物や、樹脂成分として紫外線硬化型エポキシ樹脂と、光重合開始剤としてカチオン性紫外線重合開始剤と、必要によりカチオン重合性ビニル単量体、希釈剤、他のエポキシ樹脂、増感剤、架橋剤等を含むカチオン硬化型の樹脂組成物である。
【００２４】
保護層４の厚みは特に限定されない。一例を挙げると、保護層４の厚みは、１．０μｍ以上２０μｍ以下であることが好ましい。保護層４の厚みが上記範囲内であることにより、加飾フィルム成形体１は、耐擦傷性、耐摩耗性が優れる。
【００２５】
保護層４を形成する方法は特に限定されない。一例を挙げると、保護層４は、ロールコーター等を用いて、適宜溶剤に溶解した保護層４を構成する樹脂溶液を、離型層３上に塗布することにより形成し得る。塗布された樹脂溶液は、後述する仮硬化工程および本硬化工程において硬化される。
【００２６】
（蒸着層形成工程）
蒸着層形成工程は、保護層４上に、蒸着層５を形成する工程である。
【００２７】
蒸着層５は特に限定されない。一例を挙げると、蒸着層５は、非金属、金属、金属酸化物および金属窒化物からなる群から選択される少なくとも１種（金属等ともいう）である。非金属、金属等は特に限定されない。一例を挙げると、非金属は、アモルファスカーボン（ＤＬＣ）およびその複合体、金属等は、珪素、チタン、スズ、亜鉛、アルミニウム、インジウムおよびマグネシウムからなる群から選択される少なくとも１つの金属、その酸化物、その窒化物である。これらの中でも、金属等は、アルミニウム、酸化アルミニウム、インジウム、スズ、酸化珪素、窒化ケイ素、酸窒化ケイ素、アルミニウム亜鉛酸化物（ＡＺＯ）、亜鉛スズ酸化物（ＺＴＯ）等であることが好ましく、アルミニウム、酸化アルミニウム、インジウム、スズであることがより好ましい。蒸着層５がアルミニウム、酸化アルミニウム、インジウム、スズからなることにより、得られる加飾フィルム成形体１は、サテンめっきの金属調の意匠感を示しやすい。
【００２８】
蒸着層５を形成する方法は特に限定されない。一例を挙げると、蒸着方法は、従来公知の真空蒸着法、スパッタリング法、イオンプレーティング法等の物理蒸着法、または、化学蒸着法等を適宜採用し得る。これらの中でも、本実施形態の加飾フィルム成形体１の製造方法は、生産性が高いという理由により、真空蒸着法により蒸着層５を設けることが好ましい。蒸着条件は、蒸着層５の材料や、所望する蒸着層の厚みに基づいて、従来公知の条件が適宜採用され得る。なお、金属を蒸着する場合において、金属材料は、不純物が少なく、純度が９９重量％以上であることが好ましく、９９．５重量％以上であることがより好ましい。また、金属材料は、粒状、ロッド状、タブレット状、ワイヤー状あるいは使用するルツボ形状に加工したものであることが好ましい。金属材料を蒸発させるための加熱方法は、ルツボ中に金属材料を入れて抵抗加熱あるいは高周波加熱を行う方式や、電子ビーム加熱を行う方法、窒化硼素などのセラミック製のボードに金属材料を入れ直接抵抗加熱を行う方法など、周知の方法を用いることができる。真空蒸着に用いるルツボは、カーボン製であることが望ましく、アルミナやマグネシア、チタニア、ベリリア性のルツボであってもよい。
【００２９】
蒸着層５の厚みは特に限定されない。一例を挙げると、蒸着層５の厚みは、７ｎｍ以上であることが好ましく、２０ｎｍ以上であることがより好ましい。また、蒸着層５の厚みは、１００ｎｍ以下であることが好ましく、８０ｎｍ以下であることがより好ましい。蒸着層５の厚みが上記範囲内であることにより、蒸着層５は、適度な可撓性を有し、後述するフィラーＦによって表面に凹凸５１（図２参照）が形成されやすい。
【００３０】
（接着層形成工程）
接着層形成工程は、蒸着層５上に、フィラーＦを含む接着層６を形成する工程である。
【００３１】
接着層６を構成する樹脂は特に限定されない。一例を挙げると、接着層６は、アクリル樹脂系、ウレタン樹脂系、ウレタン変性ポリエステル樹脂系、ポリエステル樹脂系、エポキシ樹脂系、エチレン−酢酸ビニル共重合樹脂（ＥＶＡ）系、ビニル樹脂系（塩ビ、酢ビ、塩ビ−酢ビ共重合樹脂）、スチレン−エチレン−ブチレン共重合体樹脂系、ポリビニルアルコール樹脂系、ポリアクリルアミド樹脂系、ポリアクリルアミド樹脂系、イソブチレンゴム、イソプレンゴム、天然ゴム、ＳＢＲ、ＮＢＲ、シリコーンゴム等の樹脂からなる。これらの樹脂は、適宜、溶剤に溶解されて使用されてもよく、無溶剤で使用されてもよい。
【００３２】
接着層６の厚みは特に限定されない。一例を挙げると、接着層６の厚みは、０．５〜５μｍ程度である。
【００３３】
フィラーＦは、後述する転写基材形成工程において、蒸着層５の表面に凹凸５１を形成するために配合されている。
【００３４】
フィラーＦは特に限定されない。一例を挙げると、フィラーＦは、メラミン系樹脂粒子、アクリル系樹脂粒子、アクリル−スチレン系共重合体粒子、ポリカーボネート系粒子、ポリエチレン系粒子、ポリスチレン系粒子である。また、フィラーＦは、シリカ粒子や、タルク、窒化ホウ素等であってもよい。
【００３５】
フィラーＦの形状は特に限定されない。フィラーＦの形状は、各種定形であってもよく、レンズ状や鱗片状等の不定形であってもよい。図１には、レンズ状のフィラーＦ（レンズ状フィラーＦ）が例示されている。
【００３６】
不定形フィラーの形状は、真球状以外の形状であることが好ましく、レンズ状（楕円球状）または鱗片状であることがより好ましい。不定形フィラーの形状は真球状以外であることにより、フィラーは、光を全方向に拡散させることが無く、白っぽい外観を呈しにくい。その結果、得られる加飾フィルム成形体１は、サテンめっきの金属調を表現しやすい。
【００３７】
不定形フィラーの寸法は特に限定されない。一例を挙げると、不定形フィラーがレンズ状フィラーである場合、レンズ状フィラーＦの長径Ｌ１は、２．０μｍ以上であることが好ましく、６．０μｍ以上であることがより好ましい。また、レンズ状フィラーＦの長径Ｌ１は、２０μｍ以下であることが好ましく、１０μｍ以下であることがより好ましい。また、レンズ状フィラーＦの厚みＬ２は、１．０μｍ以上であることが好ましく、２．０μｍ以上であることがより好ましい。また、レンズ状フィラーＦの厚みＬ２は、５．０μｍ以下であることが好ましく、３．０μｍ以下であることがより好ましい。さらに、レンズ状フィラーＦのアスペクト比（長径／厚み）は、１．０以上であることが好ましく、２．０以上であることがより好ましい。また、レンズ状フィラーＦのアスペクト比は、１０以下であることが好ましく、５．０以下であることがより好ましい。レンズ状フィラーＦの寸法が上記範囲内であることにより、後述する転写基材形成工程において、蒸着層５の表面に、所望の寸法の凹凸５１が形成されやすい。この結果、得られる加飾フィルム成形体１は、特に金属光沢と低い写像性とが両立されやすい。
【００３８】
一方、不定形フィラーが鱗片状フィラーである場合、鱗片状フィラーの長径は、０．５μｍ以上１０μｍ以下であることが好ましい。また、鱗片状フィラーの厚みは、０．０５μｍ以上０．５μｍ以下であることが好ましい。さらに、鱗片状フィラーのアスペクト比（長径／厚み）は、１０以上１５０以下であることが好ましい。鱗片状フィラーの寸法が上記範囲内であることにより、後述する転写基材形成工程において、蒸着層の表面に、所望の寸法の凹凸が形成されやすい。この結果、得られる加飾フィルム成形体は、特に金属光沢と低い写像性とが両立されやすい。
【００３９】
フィラーを含む接着層６が、蒸着層５上に形成されると、接着層６は、一部のフィラーＦが接着層６の表面から露出した状態で固化する。図１には、一部のレンズ状フィラーＦが接着層６の表面から露出した状態で固化している状態が示されている。
【００４０】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【００４１】
（遮蔽工程）
図４は、遮蔽工程を説明するための模式図である。遮蔽工程は、被剥離基材２の他方の面上に、紫外線を遮蔽する遮蔽部８１と紫外線を透過する非遮蔽部８２とを含む遮蔽板８を配置する工程である。遮蔽工程は、転写基材形成工程よりも前に実施されればよい。
【００４２】
遮蔽板８は、紫外線を遮蔽する遮蔽部８１と、紫外線を透過する非遮蔽部８２とが形成されている。遮蔽板８の材質は特に限定されない。一例を挙げると、遮蔽板８は、各種樹脂素材、ガラス等である。
【００４３】
遮蔽部８１の表面は、黒色であり、紫外線に対する透過率が低い。これにより、遮蔽板８に対して照射された紫外線は、遮蔽部８１を透過せず、非遮蔽部８２を主に透過する。非遮蔽部８２を透過した紫外線は、保護層４に到達し、後述する仮硬化工程において、保護層４の一部を非遮蔽部８２の形状に沿って硬化（仮硬化）する。
【００４４】
非遮蔽部８２の形状は特に限定されない。一例を挙げると、非遮蔽部８２の形状は、所望する図柄に応じて適宜決定され得る。図４では、非遮蔽部８２の形状が、複数のひし形である場合が例示されている。なお、遮蔽部８１は、完全に紫外線を遮蔽しなくともよい。少なくとも、非遮蔽部８２と遮蔽部８１とは、紫外線に対する所定の透過率差があればよい。
【００４５】
（仮硬化工程）
仮硬化工程は、保護層４から接着層６の方向へ、非遮蔽部８２を通過するよう紫外線を照射し、保護層４を仮硬化する工程である。仮硬化工程は、上記した遮蔽工程よりも後であって、かつ、後述する転写基材形成工程よりも前に実施されればよい。
【００４６】
紫外線を照射する方法は特に限定されない。一例を挙げると、紫外線は、紫外線照射装置（ＥＣＳ−４０１１ＧＸ（高圧水銀ランプを使用）、アイグラフィックス（株）製）を用いて、積算光量５００ｍＪ／ｃｍ2となるよう保護層４から接着層６の方向へ、照射し得る。照射された紫外線は、遮蔽板８の遮蔽部８１を透過せず、非遮蔽部８２を主に透過する。非遮蔽部８２を透過した紫外線は、保護層４に到達し、保護層４の一部を非遮蔽部８２の形状（本実施形態では複数のひし形）に沿って硬化（仮硬化）する。
【００４７】
（転写基材形成工程）
転写基材形成工程は、接着層６上に、転写基材７を形成（装着）する工程である。
【００４８】
転写基材７（基材）は特に限定されない。基材は、樹脂シート、紙、布、ゴムシート、発泡体シート、ガラス等である。樹脂シートは、アクリロニトリル・スチレン（ＡＳ）、アクリロニトリル・ブタジエン・スチレン（ＡＢＳ）、各種アクリレート、ポリカーボネート（ＰＣ）、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、表面耐性や加工性が優れる等の理由により、アクリロニトリル・スチレン（ＡＳ）、アクリロニトリル・ブタジエン・スチレン（ＡＢＳ）製であることが好ましい。
【００４９】
基材の厚みは特に限定されない。一例を挙げると、基材の厚みは、４μｍ〜１０ｍｍ程度である。基材の厚みが上記範囲内であることにより、基材は、加工性が優れ、外観を損なうことなく転写しやすい。
【００５０】
図１に示されるように、レンズ状フィラーＦが露出した接着層６に対して、転写基材７が押し当てられると、露出していたレンズ状フィラーＦは、接着層６の厚み方向に押し込まれる。その結果、図２に示されるように、レンズ状フィラーＦは、接着層６の厚み方向に埋没されるとともに、蒸着層５を変形させる。その結果、蒸着層５の表面には、凹凸５１（保護層４側に向かって突出した略椀状の凸部）が形成される。なお、上記のとおり、レンズ状フィラーＦの厚みは、接着層６の厚みよりも大きいことが好ましい。これにより、蒸着層５の表面に凹凸５１が形成されやすい。
【００５１】
凸部の最大径は、２．０μｍ以上２０μｍ以下であることが好ましい。凸部の高さは、０．５μｍ以上５．０μｍ以下であることが好ましい。凸部の最大径および高さが上記範囲内であることにより、得られる加飾フィルム成形体１は、艶消しの程度が適切に調整されやすい。その結果、加飾フィルム成形体１は、適度な艶消し性とコントラストに寄与する光沢特性とが、適切に調整されやすく、サテンめっきの金属調の意匠感をより正確に再現できる。
【００５２】
（剥離工程）
剥離工程は、被剥離基材２および離型層３を剥離する工程である。図２および図３に示されるように、剥離工程によれば、被剥離基材２と、離型層３とが剥離される。その結果、保護層４が露出される。
【００５３】
（本硬化工程）
本硬化工程は、保護層４から接着層６の方向へ、紫外線を照射し、保護層４を本硬化する工程である。本硬化工程は、転写基材形成工程よりも後に実施されればよい。なお、上記遮蔽工程において配置された遮蔽板８は、本硬化工程の実施前までの適時に、取り除かれればよい。本硬化工程は、剥離工程の後に実施されることが好ましい。これにより、本硬化工程は、剥離工程により露出された保護層に対して紫外線が照射される。そのため、得られる加飾フィルム成形体は、より均一に硬化されやすい。
【００５４】
紫外線を照射する方法は特に限定されない。一例を挙げると、紫外線は、紫外線照射装置（ＥＣＳ−４０１１ＧＸ（高圧水銀ランプを使用）、アイグラフィックス（株）製）を用いて、積算光量１０００ｍＪ／ｃｍ2となるよう保護層４から接着層６の方向へ、照射し得る。照射された紫外線は、保護層４に到達し、上記した仮硬化工程において仮硬化された部位（本実施形態では複数のひし形）を含む保護層４全体を硬化（本硬化）する。
【００５５】
以上、本実施形態によれば、保護層４は、仮硬化工程において、非遮蔽部８２を透過した紫外線によって、非遮蔽部８２の形状に沿って硬化される。その後、転写基材形成工程において、フィラーＦが接着層６に埋設され、蒸着層５を変形し、凹凸５１が形成される。また、本硬化工程において、保護層４は、全体が硬化される。その結果、保護層４において最初に硬化された部位と、その周囲の部位とは、別々の工程（仮硬化工程および本硬化工程）によって硬化されており、かすかな輪郭が形成された図柄が保護層４に形成される。また、保護層４から接着層６に向かう方向から見ると、蒸着層５に形成された凹凸５１は、上面視において図柄と重なる位置に形成された凹凸５１と、図柄と重ならない位置に形成された凹凸５１とがある。これらの凹凸５１は、いずれも、所定の角度だけ傾斜させると、図柄の輪郭を浮き上がらせるように光を反射する場合（図柄が視認可能な状態）と、図柄の輪郭には影響を与えないよう光を反射する場合（図柄が視認困難な状態）とに変化し得る。
【００５６】
図５は、図柄が視認困難な状態となるよう加飾フィルム成形体１を傾斜させた状態を示す模式図である。図６は、図柄が視認可能な状態となるよう加飾フィルム成形体１を傾斜させた状態を示す模式図である。図７は、図柄が視認困難な状態となるよう加飾フィルム成形体１を傾斜させた状態を示す写真である。図８は、図柄が視認可能な状態となるよう加飾フィルム成形体１を傾斜させた状態を示す写真である。本実施形態の加飾フィルム成形体１は、図５に示されるように、所定の角度だけ傾斜させた場合に、蒸着層５に形成された凹凸（図示せず）によって光が反射し、保護層４に形成された図柄のかすかな輪郭が視認されにくくなる。その結果、図柄はほとんど視認することができない。一方、図６に示されるように、さらに所定の角度だけ傾斜させた場合に、蒸着層５に形成された凹凸（図示せず）によって光が、図５に示される状態とは異なるよう反射し、保護層４に形成された図柄の輪郭を浮き上がらせる。また、図７と図８との比較から分かるように、加飾フィルム成形体１は、図７に示される視認困難な状態から、所定の角度だけ傾斜させて図８に示される状態に傾きを変化させると、保護層４に形成された図柄の輪郭が浮き上がる。
【００５７】
このように、保護層４は、仮硬化工程によって図柄の形状に硬化されたのち、本硬化工程によって、図柄を含む全体が硬化されている。そのため、保護層４は、図柄が周囲と一体化されており、複製することが極めて困難である。また、保護層４の表面は、平坦である。そのため、保護層４の表面を触っても、図柄の形状は確認することができない。その結果、本実施形態で得られた加飾フィルム成形体１は、たとえば、紙幣や有価証券などの媒体に、偽造防止のための機能を付与する技術、商品パッケージへの偽造防止性を兼ねた加飾を付与する技術等として好適である。
【００５８】
また、本実施形態の加飾フィルム成形体１は、サテンめっきの金属調を付した種々の製品（サテンめっき調製品）に用いることができる。これにより、得られるサテンめっき調製品は、いずれも色ブレが小さく、優れたサテンめっきの金属調の意匠感を示す。
【００５９】
特に、本実施形態の加飾フィルム成形体１は、種々の容器に適用されることにより、たとえば化粧品の容器、飲料の容器等の、グロス感や高級感のある外観が所望される容器において、色ブレが小さく、優れたサテンめっきの金属調の意匠感を示す種々の容器が得られる。
【００６０】
また、本実施形態の加飾フィルム成形体１は、種々の筐体に適用されることにより、たとえば携帯電話等の通信機器、家電製品の筐体等の、グロス感や高級感のある外観が所望される筐体において、色ブレが小さく、優れたサテンめっきの金属調の意匠感を示す種々の筐体が得られる。
【００６１】
さらに、本実施形態の加飾フィルム成形体１は、種々の車両用内外装部材に適用されることにより、グロス感や高級感のある外観が所望される種々の車両用内外装部材において、色ブレが小さく、優れたサテンめっきの金属調の意匠感を示す種々の車両用内外装部材が得られる。
【００６２】
他にも、本実施形態の加飾フィルム成形体１は、たとえば顧客や物品等の識別情報等を記憶させた会員証、商品タグ、診察券、学生証、キャッシュカード、クレジットカード、乗車券、マイレージカード、ポイントカード、磁気カード等のセキュリティや非模倣性が要求される物品の一部分または全体に好適に使用される。
【００６３】
＜第２の実施形態＞
本発明の一実施形態の加飾フィルム成形体の製造方法は、被剥離基材の一方の面上に、離型層を形成する離型層形成工程と、離型層上に、紫外線硬化型樹脂組成物を含む保護層を形成する保護層形成工程と、保護層上に、蒸着層を形成する蒸着層工程と、蒸着層上に、印刷部を形成する印刷工程と、印刷部の形成された蒸着層上に、接着層を形成する接着層形成工程と、接着層上に、転写基材を押し当てることにより、印刷部を蒸着層に押し当てて、蒸着層を変形させるとともに転写基材を形成する転写基材形成工程と、被剥離基材および離型層を剥離する剥離工程とを含む。以下、それぞれの工程について説明する。なお、以下の説明において、上記した第１の実施形態と同様の工程については、適宜説明が省略される。
【００６４】
（離型層形成工程、保護層形成工程および蒸着層形成工程）
離型層形成工程は、被剥離基材の一方の面上に、離型層を形成する工程である。保護層形成工程は、離型層上に、紫外線硬化型樹脂組成物を含む保護層を形成する工程である。蒸着層形成工程は、保護層上に、蒸着層を形成する工程である。離型層形成工程、保護層形成工程および蒸着層形成工程は、いずれも第１の実施形態において上記したとおりである。
【００６５】
（印刷工程）
印刷工程は、蒸着層上に、印刷部を形成する工程である。印刷部の形成方法は特に限定されない。一例を挙げると、印刷部は、蒸着層に対して、グラビア印刷、オフセット印刷、凹版印刷、スクリーン印刷、フレキソ印刷、シルク印刷、静電印刷、インクジェット印刷等の公知の印刷方法により形成され得る。
【００６６】
印刷部の形状は特に限定されない。図９は、本実施形態の加飾フィルム成形体１ａの製造方法を説明するための模式的な断面図である。一例を挙げると、印刷部９は、所望の文字や図形等の図柄である。図９では、複数のひし形の図柄が印刷部９として形成される場合が例示されている。
【００６７】
印刷部９の領域面積は特に限定されない。領域面積は、所望する図柄に応じて適宜決定され得る。また、印刷部９の厚みは特に限定されない。一例を挙げると、印刷層の厚みは、０．１μｍ以上であることが好ましく、１μｍ以上であることがより好ましい。また、印刷層の厚みは、１０μｍ以下であることが好ましく、５μｍ以下であることがより好ましい。印刷層の厚みは、所望する図柄の形状や、視認性の程度に応じて、適宜調整され得る。印刷層の厚みが上記範囲内であることにより、得られる加飾フィルム成形体１ａは、印刷層によって形成された図柄を視認可能な状態または視認困難な状態に切り替えやすい。
【００６８】
（接着層形成工程）
接着層形成工程は、印刷部９の形成された蒸着層５上に、接着層６を形成する工程である。本実施形態の接着層形成工程は、フィラーを含んでいない点を除き、上記した第１の実施形態の接着層形成工程と同様である。
【００６９】
（転写基材形成工程）
転写基材形成工程は、接着層６上に、転写基材７を押し当てることにより、印刷部９を蒸着層５に押し当てて、蒸着層５を変形させるとともに転写基材７を形成（装着）する工程である。転写基材７の種類や寸法等は、第１の実施形態において上記したものと同様である。
【００７０】
接着層６上に転写基材７が押し当てられると、接着層６を介して、蒸着層５に設けられた印刷部９が、蒸着層５の厚み方向に押し込まれる。その結果、印刷部９は、蒸着層５を変形させる。これにより、蒸着層５の表面には、印刷部９の形状（すなわち図柄の形状）に沿った凹凸（保護層４側に向かって突出した凸部、図示せず）が形成される。
【００７１】
（硬化工程）
硬化工程は、保護層４から接着層６の方向へ、紫外線を照射し、保護層４を硬化する工程である。硬化工程は、上記した本硬化工程と同様である。
【００７２】
（剥離工程）
剥離工程は、被剥離基材２および離型層３を剥離する工程である。剥離工程によれば、被剥離基材２と、離型層３とが剥離される。その結果、保護層４が露出される。
【００７３】
以上、本実施形態によれば、加飾フィルム成形体１ａの内部において、蒸着層５が図柄（印刷部９）の形状に沿って変形されている。また、加飾フィルム成形体１ａの内部には、印刷部９として図柄が設けられている。このような変形した蒸着層５および図柄を含む加飾フィルム成形体１ａは、所定の角度だけ傾斜させると、図柄の輪郭を浮き上がらせるように光を反射する場合（図柄が視認可能な状態）と、図柄の輪郭には影響を与えないよう光を反射する場合（図柄が視認困難な状態）とに変化し得る。
【００７４】
図１０は、図柄が視認困難な状態となるよう加飾フィルム成形体１ａを傾斜させた状態を示す模式図である。図１１は、図柄が視認可能な状態となるよう加飾フィルム成形体１ａを傾斜させた状態を示す模式図である。本実施形態の加飾フィルム成形体１ａは、図１０に示されるように、所定の角度だけ傾斜させた場合に、蒸着層５に形成された凹凸（図示せず）によって光が反射し、印刷部９の図柄が視認されにくくなる。一方、図１１に示されるように、さらに所定の角度だけ傾斜させた場合に、蒸着層５に形成された凹凸（図示せず）によって光が、図１０に示される状態とは異なるよう反射し、印刷部９の図柄の輪郭を浮き上がらせる。
【００７５】
このように、図柄を構成する印刷部９は、加飾フィルム成形体１ａの内部に設けられており、かつ、複製することが極めて困難である。また、保護層４の表面は、平坦である。そのため、保護層４の表面を触っても、図柄の形状は確認することができない。その結果、本実施形態で得られた加飾フィルム成形体１ａは、たとえば、紙幣や有価証券などの媒体に、偽造防止のための機能を付与する技術、商品パッケージへの偽造防止性を兼ねた加飾を付与する技術等として好適である。また、本実施形態の加飾フィルム成形体１ａは、第１の実施形態において上記した種々の用途に好適である。
【００７６】
＜第３の実施形態＞
本発明の一実施形態の加飾フィルム成形体の製造方法は、被剥離基材の一方の面上に、離型層を形成する離型層形成工程と、離型層上に、紫外線硬化型樹脂組成物を含む保護層を形成する保護層形成工程と、保護層上に、蒸着層を形成する蒸着層工程と、蒸着層上に、印刷部を形成する印刷工程と、印刷部の形成された蒸着層上に、フィラーを含む接着層を形成する接着層形成工程と、接着層上に、転写基材を押し当てることにより、フィラーを接着層に埋設させて、蒸着層の表面に凹凸を形成するとともに、印刷層を蒸着層に押し当てて、蒸着層を変形させ、転写基材を形成する転写基材形成工程と、被剥離基材および離型層を剥離する剥離工程とを含む。以下、それぞれの工程について説明する。なお、以下の説明において、上記した第１の実施形態または第２の実施形態と同様の工程については、適宜説明が省略される。
【００７７】
（離型層形成工程、保護層形成工程、蒸着層形成工程および印刷工程）
離型層形成工程は、被剥離基材の一方の面上に、離型層を形成する工程である。保護層形成工程は、離型層上に、紫外線硬化型樹脂組成物を含む保護層を形成する工程である。蒸着層形成工程は、保護層上に、蒸着層を形成する工程である。印刷工程は、蒸着層上に、印刷部を形成する工程である。離型層形成工程、保護層形成工程、蒸着層形成工程および印刷工程は、いずれも第２の実施形態において上記したとおりである。
【００７８】
（接着層形成工程）
接着層形成工程は、印刷部の形成された蒸着層上に、フィラーを含む接着層を形成する工程である。本実施形態の接着層形成工程は、フィラーを含む点を除き、上記した第２の実施形態の接着層形成工程と同様である。フィラーは、第１の実施形態において上記したものと同様である。
【００７９】
接着層形成工程によれば、印刷部の形成された蒸着層を覆うように、接着層が形成される。フィラーを含む接着層が、蒸着層上に形成されると、接着層は、一部のフィラーが接着層の表面から露出した状態で固化する。
【００８０】
（転写基材形成工程）
転写基材形成工程は、接着層上に、転写基材を押し当てることにより、フィラーを接着層に埋設させて、蒸着層の表面に凹凸を形成するとともに、印刷層を蒸着層に押し当てて、蒸着層を変形させ、転写基材を形成（装着）する工程である。転写基材の種類や寸法等は、第１の実施形態において上記したものと同様である。
【００８１】
接着層上に転写基材が押し当てられると、接着層を介して、蒸着層に設けられた印刷部が、蒸着層の厚み方向に押し込まれる。その結果、印刷部は、蒸着層を変形させる。これにより、蒸着層の表面には、印刷部の形状（すなわち図柄の形状）に沿った凹凸（保護層側に向かって突出した凸部）が形成される。
【００８２】
また、接着層上に転写基材が押し当てられると、露出していたフィラーは、接着層の厚み方向に押し込まれる。その結果、フィラーは、接着層の厚み方向に埋没されるとともに、蒸着層を変形させる。その結果、蒸着層の表面には、上記した印刷部による凹凸とは異なる寸法の凹凸（第２の凹凸）が形成される。なお、上記のとおり、フィラーの厚みは、接着層の厚みよりも大きいことが好ましい。これにより、蒸着層の表面に凹凸が形成されやすい。
【００８３】
（硬化工程）
硬化工程は、保護層から接着層の方向へ、紫外線を照射し、保護層を硬化する工程である。硬化工程は、上記した本硬化工程と同様である。
【００８４】
（剥離工程）
剥離工程は、被剥離基材および離型層を剥離する工程である。剥離工程によれば、被剥離基材と、離型層とが剥離される。その結果、保護層が露出される。
【００８５】
以上、本実施形態によれば、加飾フィルム成形体の内部において、蒸着層が図柄（印刷部）の形状に沿って変形されている。また、加飾フィルム成形体の内部には、印刷部として図柄が設けられている。さらに、蒸着層は、フィラーによって微細な凹凸が形成されている。保護層から接着層に向かう方向から見ると、蒸着層に形成された微細な凹凸は、上面視において印刷部である図柄と重なる位置に形成された微細な凹凸と、図柄と重ならない位置に形成された微細な凹凸とがある。その結果、印刷部と、その周囲とでは、光を反射する程度が変化する。具体的には、本実施形態の加飾フィルム成形体は、所定の角度だけ傾斜させると、図柄の輪郭を浮き上がらせるように光を反射する場合（図柄が視認可能な状態）と、図柄の輪郭には影響を与えないよう光を反射する場合（図柄が視認困難な状態）とに変化し得る。
【００８６】
本実施形態の加飾フィルム成形体は、このように、図柄を構成する印刷部が、加飾フィルム成形体の内部に設けられており、かつ、複製することが極めて困難である。また、保護層の表面は、平坦である。そのため、保護層の表面を触っても、図柄の形状は確認することができない。その結果、本実施形態で得られた加飾フィルム成形体は、たとえば、紙幣や有価証券などの媒体に、偽造防止のための機能を付与する技術、商品パッケージへの偽造防止性を兼ねた加飾を付与する技術等として好適である。また、本実施形態の加飾フィルム成形体は、第１の実施形態において上記した種々の用途に好適である。
【００８７】
上記実施形態では、保護層の表面が平坦である場合について述べた。しかしながら、本発明は、これに限定されない。本発明の加飾フィルム成形体は、保護層の表面に適宜、凹凸を設けてもよい。これにより、加飾フィルム成形体は、サテンめっき調の独特の鈍い金属光沢を有するとともに、マット調の意匠性が付与されて、人の顔や外光、照明光等の写り込みが低減され得る。
【００８８】
＜加飾フィルム成形体＞
本発明の一実施形態の加飾フィルム成形体は、基材と、接着層と、蒸着層と、保護層とを有する。蒸着層は、表面に凹凸が形成されている。接着層は、フィラーを含む。保護層は、第１領域と、第１領域よりも重合度が大きい第２領域とを有する。保護層の法線方向から４５°傾斜した角度からマルチアングル測色計の光源からの光を入射させた際、入射させた光の正反射方向を０°と定義し、正反射方向から前記光源側をプラスの角度と定義し、正反射方向から光源と反対側をマイナスの角度と定義する場合において、第１領域における−１５°方向のＬ＊値（Ｌ１＊-15）は、第２領域における−１５°方向のＬ＊値（Ｌ２＊-15）よりも大きく、第１領域における１５°方向のＬ＊値（Ｌ１＊15）は、第２領域における１５°方向のＬ＊値（Ｌ２＊15）よりも大きく、第１領域における２５°方向のＬ＊値（Ｌ１＊25）は、第２領域における２５°方向のＬ＊値（Ｌ２＊25）よりも大きい。以下、それぞれについて説明する。なお、以下の説明において、加飾フィルム成形体の製造方法に関連して上記した構成と同様の構成（たとえば基材、接着層、蒸着層、保護層、フィラー等）については、説明が適宜省略される。
【００８９】
本実施形態の加飾フィルムは、保護層が、第１領域と第２領域とを有する。第１領域および第２領域は、いずれも保護層を構成する樹脂溶液が硬化された層である。本実施形態の第２領域は、第１領域よりも重合度が大きい。すなわち、第２領域は、第２領域を構成する樹脂溶液が、第１領域を構成する樹脂溶液よりも、より硬化されている。
【００９０】
第１領域よりも第２領域の重合度を大きくする方法は特に限定されない。一例を挙げると、第２領域は、図４に関連して説明したように、遮蔽板８によって被剥離基材２を覆い非遮蔽部８２に紫外線を通過させて保護層４を仮硬化し、次いで、遮蔽板８を除去して保護層４全体を本硬化することにより、重合度が大きくなるよう調整され得る。このような方法によれば、保護層のうち、仮硬化および本硬化が行われた領域（第２領域）は、本硬化のみが行われた領域（第１領域）と比較して、硬化がより進み、重合度が大きくなっている。
【００９１】
本実施形態の加飾フィルム成形体は、特に、加飾フィルム成形体の製造方法に関連して上記した製造方法によって作製されることが好ましい。すなわち、仮硬化工程において、保護層の一部が硬化される。次いで、転写基材形成工程において、接着層に含まれるフィラーが転写基材によって接着層に押し当てられて、蒸着層の表面に凹凸を形成する。その後、本硬化工程において、保護層全体が本硬化される。これにより、保護層において最初に硬化された部位と、その周囲の部位とは、別々の工程（仮硬化工程および本硬化工程）によって硬化されており、かすかな輪郭が形成された図柄が保護層に形成される。また、保護層から接着層に向かう方向から見ると、蒸着層に形成された凹凸は、上面視において図柄と重なる位置に形成された凹凸と、図柄と重ならない位置に形成された凹凸とがある。これらの凹凸は、いずれも、所定の角度だけ傾斜させると、図柄の輪郭を浮き上がらせるように光を反射する場合（図柄が視認可能な状態）と、図柄の輪郭には影響を与えないよう光を反射する場合（図柄が視認困難な状態）とに変化し得る。
【００９２】
より具体的には、本実施形態の加飾フィルム成形体は、上記した重合度の異なる第１領域と第２領域とが、マルチアングル測色計を用いて測定し得るハイライト領域におけるＬ＊値が、所定の関係を示すことを特徴とする。図１２は、本実施形態の加飾フィルム成形体に対して、マルチアングル測色計の光源からの光を入射させている様子を説明するための模式図である。ＮＤは法線方向を示す。なお、本実施形態において、マルチアングル測色計は、ｘ−ｒｉｔｅ社製の「ＭＡ−Ｔ６」を使用し、光源として多色性白色ＬＥＤ（Ｄ６５光源）を使用し得る。測定領域は、２０ｍｍ×３０ｍｍを採用し得る。
【００９３】
図１２に示されるように、保護層４の第１領域および第２領域のそれぞれに対して、４５°傾斜した角度θ１からマルチアングル測色計の光源Ｌからの光を入射させる場合において、正反射方向ＲＤを０°と定義する。また、正反射方向ＲＤから光源Ｌ側をプラスの角度と定義し、正反射方向から光源と反対側をマイナスの角度と定義する。そして、−１５°方向Ｒ-15、１５°方向Ｒ15、２５°方向Ｒ25、４５°方向Ｒ45、７５°方向Ｒ75、１１０°方向Ｒ110におけるＬ＊を測定する。
【００９４】
本実施形態の加飾フィルム成形体は、第１領域における−１５°方向のＬ＊値（Ｌ１＊-15）が、第２領域における−１５°方向のＬ＊値（Ｌ２＊-15）よりも大きい。同様に、第１領域における１５°方向のＬ＊値（Ｌ１＊15）が、第２領域における１５°方向のＬ＊値（Ｌ２＊15）よりも大きい。さらに、第１領域における２５°方向のＬ＊値（Ｌ１＊25）が、第２領域における２５°方向のＬ＊値（Ｌ２＊25）よりも大きい。このように、本実施形態の加飾フィルム成形体は、正反射方向ＲＤの近傍である−１５°、１５°および２５°といったハイライト領域において、第１領域のＬ＊値が、いずれも第２領域のＬ＊値よりも大きい。そのため、加飾フィルム成形体は、所定の角度だけ傾けた場合に、第１の領域と第２の領域とのＬ＊値の差に基づく反射の程度の違いによって、図柄を視認可能な状態または視認困難な状態に切り替えることができる。また、加飾フィルム成形体は、種々の基材を使用し得る。
【００９５】
また、本実施形態の加飾フィルム成形体は、上記ハイライト領域以外の領域（たとえばシェード領域）では、第１領域と第２領域とのＬ＊値の差が小さい。具体的には、本実施形態の加飾フィルム成形体は、第１領域における７５°方向のＬ＊値（Ｌ１＊75）と、第２領域における７５°方向のＬ＊値（Ｌ２＊75）とが同程度である。同様に、第１領域における１１０°方向のＬ＊値（Ｌ１＊110）が、第２領域における１１０°方向のＬ＊値（Ｌ２＊110）と同程度である。
【００９６】
このように、本実施形態の加飾フィルム成形体は、ハイライト領域となる角度から視認すると、Ｌ＊値の差が顕著となり、図柄が視認されやすいが、シェード領域となる角度から視認すると、Ｌ＊値の差がほとんどなく、図柄が視認しにくくなる。
【実施例】
【００９７】
以下、実施例により本発明をより具体的に説明する。本発明は、これら実施例に何ら限定されない。なお、特に制限のない限り、「％」は「質量％」を意味し、「部」は「質量部」を意味する。
【００９８】
（実施例１）
ポリエチレンテレフタレート（ＰＥＴ）フィルム（厚み：２５μｍ）を被剥離基材とし、アクリルスチレン樹脂（添加量：９１部）、硬化剤（イソシアネート、添加：９部）をバーコーターにて塗工した。この未硬化樹脂層を５０℃、４８時間にて硬化させ、離型層（厚み：１．０μｍ）を作製した（離型層形成工程）。離型層上に、多官能アクリレート樹脂溶液（９７部）、光重合硬化剤（添加量：３部）をバーコーターにて塗工し、保護層（厚み：５．０μｍ）を作製した（保護層形成工程）。保護層上に、アクリル樹脂（添加量：１００部）をバーコーターにて塗工した。この未硬化樹脂層を１１０℃、３０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、アクリル樹脂（添加量：３８部）、ウレタン樹脂溶液（添加量：５７部）、レンズ状フィラー（アクリル、積水化成品工業製、寸法：長径７．２μｍ、厚み２．８μｍ、添加量：５部）を、バーコーターにて塗工し、接着層（厚み：１．０μｍ）を作製した（接着層形成工程）。そして、紫外線照射装置（ＥＣＳ−４０１１ＧＸ（高圧水銀ランプを使用）、アイグラフィックス（株）製）を用いて、積算光量が５００ｍＪ／ｃｍ2となるよう保護層から接着層の方向へ照射した（仮硬化工程）。
【００９９】
その後、接着層上に、黒ＡＢＳ板（転写基材）を、アップダウン転写機（ナビタス（株）製、ＭＰ−６）を用いて、押し付け荷重１ｋＮ、刻印温度１８０℃、転写時間１．０ｓという条件で押し当て、フィラーを接着層内に埋没させた（転写基材形成工程）。その結果、蒸着層が変形され、蒸着層の表面に凹凸が形成された（凹凸の詳細：平均長径４．１μｍ、高さ０．３〜０．５μｍの凸形状）。次いで、被剥離基材および離型層を剥離した（剥離工程）。そして、紫外線照射装置（ＥＣＳ−４０１１ＧＸ（高圧水銀ランプを使用）、アイグラフィックス（株）製）を用いて、積算光量１０００ｍＪ／ｃｍ2となるよう保護層から接着層の方向へ照射した（本硬化工程）。なお、実施例１では、本発明の効果をより明瞭に理解する目的と、マルチアングル測色計による測定が、比較的大きなサンプルでなければ測定できない理由から、あえて遮蔽工程を行わずに、保護層の全面を仮硬化および本硬化した。これにより、実施例１では、第２領域を再現した。一方、後述する実施例２では、仮硬化工程を実施しなかった。これにより、第１領域を再現した。
【０１００】
（実施例２）
ポリエチレンテレフタレート（ＰＥＴ）フィルム（厚み：２５μｍ）を被剥離基材とし、アクリルスチレン樹脂（添加量：９１部）、硬化剤（イソシアネート、添加：９部）をバーコーターにて塗工した。この未硬化樹脂層を５０℃、４８時間にて硬化させ、離型層（厚み：１．０μｍ）を作製した（離型層形成工程）。離型層上に、多官能アクリレート樹脂溶液（９７部）、光重合硬化剤（添加量：３部）をバーコーターにて塗工し、保護層（厚み：５．０μｍ）を作製した（保護層形成工程）。保護層上に、アクリル樹脂（添加量：１００部）をバーコーターにて塗工した。この未硬化樹脂層を１１０℃、３０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、アクリル樹脂（添加量：３８部）、ウレタン樹脂溶液（添加量：５７部）、レンズ状フィラー（アクリル、積水化成品工業（株）製、寸法：長径７．２μｍ、厚み２．８μｍ、添加量：５部）を、バーコーターにて塗工し、接着層（厚み：１．０μｍ）を作製した（接着層形成工程）。その後、接着層上に、黒ＡＢＳ板（転写基材）を、アップダウン転写機（ナビタス（株）製、ＭＰ−６）を用いて、押し付け荷重１ｋＮ、刻印温度１８０℃、転写時間１．０ｓという条件で押し当て、フィラーを接着層内に埋没させた（転写基材形成工程）。その結果、蒸着層が変形され、蒸着層の表面に凹凸が形成された（凹凸の詳細：平均長径４．１μｍ、高さ０．３〜０．５μｍの凸形状）。次いで、被剥離基材および離型層を剥離した（剥離工程）。そして、紫外線照射装置（ＥＣＳ−４０１１ＧＸ（高圧水銀ランプを使用）、アイグラフィックス（株）製）を用いて、積算光量１０００ｍＪ／ｃｍ2となるよう保護層から接着層の方向へ照射した（本硬化工程）。
【０１０１】
（実施例３）
ポリエチレンテレフタレート（ＰＥＴ）フィルム（厚み：２５μｍ）を被剥離基材とし、アクリルスチレン樹脂（添加量：９１部）、硬化剤（イソシアネート、添加：９部）をバーコーターにて塗工した。この未硬化樹脂層を５０℃、４８時間にて硬化させ、離型層（厚み：１．０μｍ）を作製した（離型層形成工程）。離型層上に、多官能アクリレート樹脂溶液（９７部）、光重合硬化剤（添加量：３部）をバーコーターにて塗工し、保護層（厚み：５．０μｍ）を作製した（保護層形成工程）。保護層上に、アクリル樹脂（添加量：１００部）をバーコーターにて塗工した。この未硬化樹脂層を１１０℃、３０秒にて硬化させ、蒸着アンカー層（厚み：１．０μｍ）を作成した。蒸着アンカー層上に抵抗加熱式蒸着機を用い、アルミニウムの真空蒸着を行った。厚み３５ｎｍのアルミニウム膜（蒸着層）を形成した（蒸着層形成工程）。蒸着層上に、アクリル樹脂（添加量：３８部）、ウレタン樹脂溶液（添加量：５７部）、レンズ状フィラー（アクリル、積水化成品工業製、寸法：長径７．２μｍ、厚み２．８μｍ、添加量：５部）を、バーコーターにて塗工し、接着層（厚み：１．０μｍ）を作製した（接着層形成工程）。そして、紫外線照射装置（ＥＣＳ−４０１１ＧＸ（高圧水銀ランプを使用）、アイグラフィックス（株）製）を用いて、積算光量が５００ｍＪ／ｃｍ2となるよう保護層から接着層の方向へ照射した（仮硬化工程）。
【０１０２】
その後、接着層上に、黒ＡＢＳ板（転写基材）を、アップダウン転写機（ナビタス（株）製、ＭＰ−６）を用いて、押し付け荷重１ｋＮ、刻印温度１８０℃、転写時間１．０ｓという条件で押し当て、フィラーを接着層内に埋没させた（転写基材形成工程）。その結果、蒸着層が変形され、蒸着層の表面に凹凸が形成された（凹凸の詳細：平均長径４．１μｍ、高さ０．３〜０．５μｍの凸形状）。次いで、被剥離基材および離型層を剥離した（剥離工程）。そして、紫外線照射装置（ＥＣＳ−４０１１ＧＸ（高圧水銀ランプを使用）、アイグラフィックス（株）製）を用いて、積算光量１０００ｍＪ／ｃｍ2となるよう保護層から接着層の方向へ照射した（本硬化工程）。なお、実施例３では、本発明の効果をより明瞭に理解する目的と、マルチアングル測色計による測定が、比較的大きなサンプルでなければ測定できない理由から、あえて遮蔽工程を行わずに、保護層の全面を仮硬化および本硬化した。これにより、実施例３では、第２領域を再現した。一方、後述する実施例４では、仮硬化工程を実施しなかった。これにより、第１領域を再現した。
【０１０３】
（実施例４）
ポリエチレンテレフタレート（ＰＥＴ）フィルム（厚み：２５μｍ）を被剥離基材とし、アクリルスチレン樹脂（添加量：９１部）、硬化剤（イソシアネート、添加：９部）をバーコーターにて塗工した。この未硬化樹脂層を５０℃、４８時間にて硬化させ、離型層（厚み：１．０μｍ）を作製した（離型層形成工程）。離型層上に、多官能アクリレート樹脂溶液（９７部）、光重合硬化剤（添加量：３部）をバーコーターにて塗工し、保護層（厚み：５．０μｍ）を作製した（保護層形成工程）。保護層上に、アクリル樹脂（添加量：１００部）をバーコーターにて塗工した。この未硬化樹脂層を１１０℃、３０秒にて硬化させ、蒸着アンカー層（厚み：１．０μｍ）を作成した。蒸着アンカー層上に抵抗加熱式蒸着機を用い、アルミニウムの真空蒸着を行った。厚み３５ｎｍのアルミニウム膜（蒸着層）を形成した（蒸着層形成工程）。蒸着層上に、アクリル樹脂（添加量：３８部）、ウレタン樹脂溶液（添加量：５７部）、レンズ状フィラー（アクリル、積水化成品工業製、寸法：長径７．２μｍ、厚み２．８μｍ、添加量：５部）を、バーコーターにて塗工し、接着層（厚み：１．０μｍ）を作製した（接着層形成工程）。その後、接着層上に、黒ＡＢＳ板（転写基材）を、アップダウン転写機（ナビタス（株）製、ＭＰ−６）を用いて、押し付け荷重１ｋＮ、刻印温度１８０℃、転写時間１．０ｓという条件で押し当て、フィラーを接着層内に埋没させた（転写基材形成工程）。その結果、蒸着層が変形され、蒸着層の表面に凹凸が形成された（凹凸の詳細：平均長径４．１μｍ、高さ０．３〜０．５μｍの凸形状）。次いで、被剥離基材および離型層を剥離した（剥離工程）。そして、紫外線照射装置（ＥＣＳ−４０１１ＧＸ（高圧水銀ランプを使用）、アイグラフィックス（株）製）を用いて、積算光量１０００ｍＪ／ｃｍ2となるよう保護層から接着層の方向へ照射した（本硬化工程）。
【０１０４】
実施例１〜４において得られた加飾フィルム成形体について、以下の方法により、種々の角度におけるＬ＊値を測定した。結果を表１に示す。
【０１０５】
＜Ｌ＊値の測定＞
それぞれの加飾フィルム成形体の保護層の法線方向から４５°傾斜した角度からマルチアングル測色計の光源からの光を入射させた際、入射させた光の正反射方向を０°と定義し、正反射方向から光源側をプラスの角度と定義し、正反射方向から光源と反対側をマイナスの角度と定義する場合において、第１領域（実施例２および実施例４）と、第２領域（実施例１および実施例３）におけるＬ＊値を測定した。測定時の角度は、−１５°方向、１５°方向、２５°方向、４５°方向、７５°方向、１１０°方向とした。なお、マルチアングル測色計は、ｘ−ｒｉｔｅ社製の「ＭＡ−Ｔ６」を使用し、光源として多色性白色ＬＥＤ（Ｄ６５光源）を使用した。測定領域は、２０ｍｍ×３０ｍｍとした。
【０１０６】
【表１】
0006713699.tif 000002
【０１０７】
表１に示されるように、第２領域を想定して全面仮硬化した実施例１と、第１領域を想定して仮硬化しなかった実施例２とを比較すると、ハイライト領域（−１５°〜２５°）におけるＬ＊値が、いずれも実施例２の方が実施例１よりも大きかった。また、実施例１と実施例２とでは、シェード領域におけるＬ＊値の差はほとんど見られなかった。その結果、実施例１の第２領域と、実施例２の第１領域を備えるような加飾フィルム成形体は、所定の角度だけ傾けた場合に、第１の領域と第２の領域とのＬ＊値の差に基づく反射の程度の違いによって、図柄を視認可能な状態または視認困難な状態に切り替えることができることが示された。実施例３および実施例４に関しても同様であった。
【符号の説明】
【０１０８】
１、１ａ  加飾フィルム成形体
２  被剥離基材
３  離型層
４  保護層
５  蒸着層
６  接着層
７  転写基材
８  遮蔽板
８１  遮蔽部
８２  非遮蔽部
９  印刷部
Ｆ  フィラー
Ｌ  光源
Ｌ１  フィラーの長径
Ｌ２  フィラーの厚み
ＮＤ  法線方向
ＲＤ  正反射方向
Ｒ-15、Ｒ15、Ｒ25、Ｒ45、Ｒ75、Ｒ110  方向
θ１  入射角度
【要約】
【課題】種々の基材に適用可能であり、見る角度によって図柄を視認可能な状態または視認困難な状態に切り替えることのできる加飾フィルム成形体を製造するための加飾フィルム成形体の製造方法を提供する。
【解決手段】被剥離基材の一方の面上に、離型層を形成する離型層形成工程と、離型層上に、紫外線硬化型樹脂組成物を含む保護層を形成する保護層形成工程と、保護層上に、蒸着層を形成する蒸着層形成工程と、蒸着層上に、フィラーを含む接着層を形成する接着層形成工程と、接着層上に、転写基材を押し当てることにより、フィラーを接着層に埋設させて、蒸着層の表面に凹凸を形成する転写基材形成工程と、被剥離基材および離型層を剥離する剥離工程と、を含み、転写基材形成工程よりも前に、被剥離基材の他方の面上に、紫外線を遮蔽する遮蔽部と紫外線を透過する非遮蔽部とを含む遮蔽板を配置する遮蔽工程を含み、遮蔽工程よりも後であって、かつ、転写基材形成工程よりも前に、保護層から接着層の方向へ、非遮蔽部を通過するよう紫外線を照射し、保護層を仮硬化する仮硬化工程を含み、転写基材形成工程よりも後に、保護層から接着層の方向へ、紫外線を照射し、保護層を本硬化する本硬化工程を含む、加飾フィルム成形体の製造方法。
【選択図】図６【図１】
0006713699.tif 000003
【図２】
0006713699.tif 000004
【図３】
0006713699.tif 000005
【図４】
0006713699.tif 000006
【図５】
0006713699.tif 000007
【図６】
0006713699.tif 000008
【図７】
0006713699.tif 000009
【図８】
0006713699.tif 000010
【図９】
0006713699.tif 000011
【図１０】
0006713699.tif 000012
【図１１】
0006713699.tif 000013
【図１２】
0006713699.tif 000014